(57)【要約】      （修正有）【課題】優れた耐粒界腐食性と耐孔食性を兼備する二相ステンレス鋼の提供。【解決手段】質量％で、Ｃ：０．０５％以下、Ｓｉ：０．１６〜１．０％、Ｍｎ：０．１〜１．３％、Ｐ：０．００５〜０．０４０％以下、Ｓ：０．０００２〜０．００３％、Ａｌ：０．００２〜０．０５％、Ｎ：０．０５〜０．４０％、Ｎｉ：５〜８％、Ｃｒ：２０〜２７％、Ｍｏ：２〜５％、Ｂ：０．０００１〜０．００２０％、Ｃａ：０．０００１〜０．００２０％、Ｗ：０．０３〜０．２０％、Ｃｕ：０．０１〜０．３０％、Ｏ：０．０００２〜０．００８％を含有し、残部がＦｅおよび不可避的不純物からなり、上記ＰおよびＢが（１）式を、上記Ｓｉ，Ｍｎ，Ｎｉ，Ｃｒ，Ｍｏ，ＮおよびＢが（２）式を満たすことを特徴とする二相ステンレス鋼。％Ｐ−１０％Ｂ＋０．００５≧０…（１）、５％Ｓｉ＋３０％Ｍｎ＋１０％Ｎｉ＋７％Ｃｒ＋３０％Ｍｏ−５０％Ｎ−５０００％Ｂ＜３５５…（２）【選択図】図１
2018003054.tif 000002
【特許請求の範囲】
【請求項１】
質量％で、
Ｃ：０．０５％以下、
Ｓｉ：０．１６〜１．０％、
Ｍｎ：０．１〜１．３％、
Ｐ：０．００５〜０．０４０％以下、
Ｓ：０．０００２〜０．００３％、
Ａｌ：０．００２〜０．０５％、
Ｎ：０．０５〜０．４０％、
Ｎｉ：５〜８％、
Ｃｒ：２０〜２７％、
Ｍｏ：２〜５％、
Ｂ：０．０００１〜０．００２０％、
Ｃａ：０．０００１〜０．００２０％、
Ｗ：０．０３〜０．２０％、
Ｃｕ：０．０１〜０．３０％、
Ｏ：０．０００２〜０．００８％
を含有し、残部がＦｅおよび不可避的不純物からなる成分組成を有する二相ステンレス鋼であって、
上記ＰおよびＢが（１）式を満たし、
上記Ｓｉ，Ｍｎ，Ｎｉ，Ｃｒ，Ｍｏ，ＮおよびＢが（２）式を満たすことを特徴とする二相ステンレス鋼。
％Ｐ−１０％Ｂ＋０．００５≧０  …（１）  
５％Ｓｉ＋３０％Ｍｎ＋１０％Ｎｉ＋７％Ｃｒ＋３０％Ｍｏ−５０％Ｎ−５０００％Ｂ＜３５５  …（２）
【請求項２】
γ相量が４０〜６０％であることを特徴とする請求項１に記載の二相ステンレス鋼。
【請求項３】
圧延方向垂直断面の組織に対し、板厚方向に１００μｍ長さの直線を引いたときに、α／γ相界面を横切る回数が２５回以上であることを特徴とする請求項１に記載の二相ステンレス鋼。
【発明の詳細な説明】
【技術分野】
【０００１】
本発明は、二相ステンレス鋼に関し、具体的には、耐粒界腐食性に優れるとともに、耐孔食性にも優れる二相ステンレス鋼に関するものである。なお、本発明における上記二相ステンレス鋼は、薄鋼板に限定されるものではなく、厚鋼板や形鋼、棒鋼、線材、鋼管等のいずれであってもよい。
【背景技術】
【０００２】
二相ステンレス鋼は、強度と耐食性を兼備した優れた材料であり、海水などの高塩化物環境下や、化学プラントなどの厳しい粒界腐食性環境下で使用される耐食性材料として広く用いられている。
【０００３】
海水に代表される高塩化物環境において生じる腐食は、不働態皮膜が破壊されることによる孔食やすきま腐食が主であり、化学プラントなどでは、材料が薬液に接し高電位域に曝されることで粒界腐食が生じるケースが散見される。
【０００４】
二相ステンレス鋼はその利便性から年々、利用分野が広がり、耐孔食性と耐粒界腐食性ともに要求されるようになり、両耐食性を兼ね備えた二相ステンレス鋼が必要となってきている。例えば、粒界腐食環境のプラント配管を海水にて冷却するような状況では配管内側には耐粒界腐食性、外側には耐孔食性が求められる。
【０００５】
特許文献１には、質量％で、％Ｐ×％Ｂ≦１２×１０−５とすることで耐粒界腐食性を向上させ、Ｂが低減されることによる熱間加工性の低下を、Ｓｉ×Ａｌ≧１×１０−３とすることで抑制する二相ステンレス鋼が提案されている。しかしながら、特許文献１には、耐孔食性に関してはなんら記述されておらず、耐孔食性を考慮した鋼ではない。さらに耐粒界腐食性・耐孔食性に影響を与えるＣｕおよびＷについて考慮しておらず、耐粒界腐食性においても十分でない。
【０００６】
特許文献２には、高強度、高靭性、高耐食性を同時に満たす二相ステンレス鋼が提案されている。本技術においてはＢ添加が耐孔食性向上に有効であり、また、Ｃｒ・Ｍｏ・Ｗ・Ｃｕ・Ｎからなる式で表される指標を特定値以上にし、Ｔｉ・Ｎｂ・Ｖを無添加にして窒化物を形成させないことで耐孔食性を向上させている。しかし本技術はＣｕが積極的に添加されおり、耐粒界性には優れない。Ｃｕは粒界腐食環境、特に１Ｖ付近の高い電位域にて耐粒界腐食性を劣化させるためである。
【０００７】
特許文献３には、耐脆化性に優れる高耐食二相ステンレス鋼が提案されている。本鋼は、質量％で、％Ｂ≧０．００１％Ｍｎ−０．００００５とすることでσ相の析出を抑制して耐孔食性を確保している。しかしながら、特許文献３には、耐粒界腐食に関する記述がなく、また、Ｐ量を制限していない。さらにＢを必須の添加元素としており耐粒界腐食性に優れない。
【０００８】
特許文献４には、Ｓｉ量を規定してＮの固溶度を高め、溶体化後の空冷時における粒界へのクロム窒化物の析出を抑制することで、鋭敏化による粒界腐食を防止した二相ステンレス鋼が開示されている。しかしながら、本技術においては、Ｍｎが多量に添加されており、ＭｎＳ介在物が形成されることが容易に想像され、耐孔食性に劣る。
【先行技術文献】
【特許文献】
【０００９】
【特許文献１】特開２０１５−１０２４８号公報
【特許文献２】特開２００２−３３９０４２号公報
【特許文献３】特開２０１４−１８９８２５号公報
【特許文献４】特開２００６−２３３３０８号公報
【発明の概要】
【発明が解決しようとする課題】
【００１０】
本発明は、従来技術における上記問題点に鑑みてなされたものであり、その目的は、優れた耐粒界腐食性と優れた耐孔食性を兼備する二相ステンレス鋼を提供することにある。
【課題を解決するための手段】
【００１１】
発明者らは、上記課題を解決するべく鋭意検討を重ねた。その結果、耐粒界腐食性を著しく劣化させるＢはα／γ粒界に特に強く偏析することを見出し、Ｐ自体は粒界に偏析することで耐粒界腐食性を劣化させるものの、Ｐを積極添加することでＢの粒界へ偏析を抑制できることを見出した。さらにＢ添加はσ相析出温度域で短時間加熱した際のσ相析出抑制に効果があることを見出し、Ｐ÷Ｂの値を制御すること、および、主要成分とＢからなる式を制御することで耐粒界腐食性と耐孔食性を兼備した二相ステンレス鋼が作製できることが明らかとなった。
【００１２】
本発明は、上記検討によってなされたものであり、質量％で、Ｃ：０．０５％以下、Ｓｉ：０．１６〜１．０％、Ｍｎ：０．１〜１．３％、Ｐ：０．００５〜０．０４０％以下、Ｓ：０．０００２〜０．００３％、Ａｌ：０．００２〜０．０５％、Ｎ：０．０５〜０．４０％、Ｎｉ：５〜８％、Ｃｒ：２０〜２７％、Ｍｏ：２〜５％、Ｂ：０．０００１〜０．００２０％、Ｃａ：０．０００１〜０．００２０％、Ｗ：０．０３〜０．２０％、Ｃｕ：０．０１〜０．３０％、Ｏ：０．０００２〜０．００８％を含有し、残部がＦｅおよび不可避的不純物からなる成分組成を有する二相ステンレス鋼であって、ＰおよびＢが（１）式を満たし、Ｓｉ，Ｍｎ，Ｎｉ，Ｃｒ，Ｍｏ，ＮおよびＢが（２）式を満たすことを特徴とする。
％Ｐ−１０％Ｂ＋０．００５≧０  …（１）  
５％Ｓｉ＋３０％Ｍｎ＋１０％Ｎｉ＋７％Ｃｒ＋３０％Ｍｏ−５０％Ｎ−５０００％Ｂ＜３５５  …（２）
【００１３】
本発明においては、二相ステンレス鋼中のγ相量が４０〜６０％であることを好ましい態様とする。
【００１４】
本発明においては、二相ステンレス鋼の圧延方向垂直断面の組織に対し、板厚方向に１００μｍ長さの直線を引いたときに、α／γ相界面を横切る回数が２５回以上であることを好ましい態様とする。
【図面の簡単な説明】
【００１５】
【図１】実験１におけるＰ含有量とＢ含有量の関係を示すグラフである。
【図２】実験１における２次イオン質量分析法（ＳＩＭＳ）による金属組織中のＢの分布を示す写真図である。
【図３】実験２におけるσ相析出量と孔食電位比の関係を示すグラフである。
【図４】実験２におけるσ相析出量と式（５％Ｓｉ＋３０％Ｍｎ＋１０％Ｎｉ＋７％Ｃｒ＋３０％Ｍｏ−５０％Ｎ−５０００％Ｂ）の値の関係を示すグラフである。
【図５】実施例および比較例におけるＰ含有量とＢ含有量の関係を示すグラフである。
【図６】実施例および比較例におけるσ相析出量と孔食電位比の関係を示すグラフである。
【図７】実施例および比較例におけるσ相析出量と式（５％Ｓｉ＋３０％Ｍｎ＋１０％Ｎｉ＋７％Ｃｒ＋３０％Ｍｏ−５０％Ｎ−５０００％Ｂ）の値の関係を示すグラフである。
【発明を実施するための形態】
【００１６】
以下、本発明の二相ステンレス鋼をより詳細に説明する。以下、％は質量％とする。
発明者らは、二相ステンレス鋼の耐粒界腐食性および耐孔食性を向上するべく、粒界に偏析したり、析出したりすることが知られているＢ，Ｐに着目し、以下に述べる＜実験１＞に記す粒界腐食試験を行った。また、製造時、溶接時に析出するσ相の析出耐性とそれに伴う耐孔食性を調査するため＜実験２＞を実施した。
【００１７】
＜実験１＞
Ｓｉ，Ｍｎ，Ｎｉ，Ｃｒ，Ｍｏ，Ｎを含有し、さらに、Ｐ、Ｂ、を表１に示した組成で含有し、残部がＦｅからなる鋼を、高周波誘導炉を用いてマグネシア坩堝中で大気溶解し、ＣａＯ−ＳｉＯ２−Ａｌ２Ｏ３−ＭｇＯ−Ｆ系スラグを形成して脱硫した後、鋳型に鋳込んで２０ｋｇ鋼塊（インゴット）とした。
【００１８】
次いで、上記インゴットを熱間圧延し、１０００〜１２００℃の範囲で焼鈍し、酸洗し、６〜１０ｍｍの熱延焼鈍板とした。さらにその一部を冷間圧延して板厚：２〜６ｍｍの冷延板とし、その後、１０００〜１２００℃の範囲で焼鈍し、酸洗して冷延焼鈍板とした。上記の熱延焼鈍板と冷延焼鈍板を、切断し、鏡面研摩にて仕上げ、厚さ：１．５〜９ｍｍの腐食試験片とした。
【００１９】
該試験片を７０％の沸騰硝酸に４８時間浸漬して粒界の浸食深さを測定した。また、該焼鈍版を電解研摩に仕上げ、２０００倍にて観察し、後方散乱電子解析（ＥＢＳＤ）法にて相比を算出した。さらに、該焼鈍板の圧延方向垂直断面の組織に対して、シュウ酸エッチングを施した後にＫＯＨエッチングを施して相と粒界を可視化して、板厚方向に１００μｍの線を引いた際に、線を横切ったα／γ粒界の数を数えた。該数をα／γ切断数と名づけた。
上記の結果を表１にまとめた。
【００２０】
【表１】
2018003054.tif 000003
【００２１】
上記の表にある「耐粒界腐食」の評価方法は、７０％沸騰硝酸に４８時間浸漬した後の粒界侵食深さが１．２μｍ未満であるものを○、１．２〜１．４μｍであるものを△、１．４μｍより深いものを×とした。
【００２２】
図１に結果をまとめると、％Ｐ−１０％Ｂ＋０．００５≧０を満たすようなＰ、Ｂ量であると粒界侵食深さが１．４μｍ以下になることがわかる。これは、Ｐの粒界への偏析が、耐粒界腐食性を著しく劣化させるＢの粒界への偏析を低減させたことによると推測される。これは鋼８において、Ｐ＝０．００１％、Ｂ＝０．０００８％と、例えば鋼１や２等と比較してもともに耐粒界腐食性を劣化させる元素の添加量が少ないにも関わらず粒界侵食深さが１．４μｍより大きくなっていることからも推測される。
【００２３】
Ｂ分布の観察からも、同様のことが言える。Ｂは軽元素であり、かつその添加量が極めて少ないため、検出が非常に難しい。さらに、二相ステンレス鋼は粒径が小さく、Ｂの偏析を観察するには高分解能が必要である。筆者らの鋭意な研究により、２次イオン質量分析法（ＳＩＭＳ）を用いることで、粒界へのＢの偏析を捕らえられることが明らかとなった。図２はその観察結果であり、明るい箇所にＢが存在していることを示している。本図からα／γ粒界にＢが強く偏析しているとは明らかであり、上記の現象が生じていると推測される。
【００２４】
鋼１〜４のように、％Ｐ−１０％Ｂ＋０．００５≧０を満たし、かつ、γ相量が４０−６０％からなり、かつα／γ切断数が２５以上の鋼の粒界侵食深さは１．２μｍ未満となった。
【００２５】
鋼６，７のように、％Ｐ−１０％Ｂ＋０．００５≧０を満たすも、γ相量が４０−６０％から外れる鋼の粒界侵食深さは１．２〜１．４μｍであることが確認された。これは、相比の大きな偏りにともない両相の成分バランスがくずれ、両相の耐食性の差が大きくなったことによるものであり、なおかつその界面であるα／γ粒界にＢが偏析しているためである。
【００２６】
鋼５，７のように、％Ｐ−１０％Ｂ＋０．００５≧０を満たすも、α／γ切断数が２５より小さい鋼の粒界侵食深さは１．２〜１．４μｍであることが確認された。これは単位面積当たりのα／γ粒界長さが減少し、α／γ粒界に偏析するＢやＰの量が相対的に増大したため考えられる。
【００２７】
鋼１３，１４のように、％Ｐ−１０％Ｂ＋０．００５≧０を満たすも、Ａｌが０．００５％を超え、かつＳ量、Ｏ量の極端に低いものは、粒界侵食深さが１．４μｍより深くなり、図１において×となった。これは下記のメカニズムのためである。
【００２８】
Ａｌを大量に添加すると、脱酸が進みかつＣａＯ−ＳｉＯ２−Ａｌ２Ｏ３−Ｆ系スラグ形成による脱硫が促進される。Ｓには界面活性効果があるため、Ｓが極端に少なくなるとＮの制御が困難となり、Ｎが鋼中に多量に含有されてしまう。結果、多量のＮ添加はγ相過多を招き、α／γ粒界長さを短くすることにつながり、なおかつ粒界への窒化物析出を招くため、耐粒界腐食性を劣化させる。
【００２９】
鋼１１は、％Ｐ−１０％Ｂ＋０．００５≧０を満たしても、Ｂ＝０．００２０％以上含有する鋼は耐粒界腐食性に劣る。これは、含有するＢの絶対量が多いため、一定量のＰを含有させたとしても粒界に偏析するＢの絶対量が多くなってしまうためである。
【００３０】
＜実験２＞
上記の通り、二相ステンレス鋼は耐孔食性も要求される。耐孔食性劣化因子としてσ相があり、σ相は熱処理後の冷却が緩慢である場合に析出する。そこで、焼鈍板製造時に曝される熱履歴や、溶接後放冷した際の溶接部の熱履歴などを想定して、＜実験１＞で作製した熱延焼鈍板および冷延焼鈍板を９００℃３０秒の熱処理に供した後に水冷した。
【００３１】
本材料をσ相析出処理材と名づけ、該σ相析出処理板と上記焼鈍板をＪＩＳＧ０５７７に準拠した孔食電位測定に供し、その孔食電位（Ｖｃ’１００）の値の比をとることで耐孔食性を比較した。
【００３２】
さらに、σ相析出処理板を電解研摩にて仕上げ、ＥＢＳＤを用いて、２０００倍での観察条件にてσ相量を測定した。
上記の結果を表２にまとめ、σ相析出量と孔食電位比の関係を図３に記した。
【００３３】
【表２】
2018003054.tif 000004
【００３４】
鋼１〜１２において、σ相析出量が多いほど、その耐孔食性は劣化していき、σ相量が０．５％程度で耐孔食性は本来（σ＝０％）の１／３程度、σ相量が１％を超えるとその孔食電位は本来の耐孔食性の１／４以下となり、その耐孔食性は大きく劣化することがわかる。
【００３５】
ここで、鋼１３，１４は多量のＮを含有しているため、窒化物が形成され、もともとの耐孔食性に劣る。さらにその窒化物がσ相の析出サイトとなるため、σ相が析出した際の耐孔食性の劣化の程度が他の条件と比較して大きくなる。
【００３６】
ここで、孔食電位比が１／４＝孔食発生臨界温度１０℃低下分に見積もられ、実プラントなどでその材料が使用可能かどうかの決定的な違いとなる。従って、その比が０．２５未満の鋼を耐孔食性×、０．２５〜０．３５の鋼を△、０．３５より大きい鋼を○とした。
【００３７】
さらに、σ相量と各元素の含有量を回帰分析すると、
５％Ｓｉ＋３０％Ｍｎ＋１０％Ｎｉ＋７％Ｃｒ＋３０％Ｍｏ−５０％Ｎ−５０００％Ｂ
でσ相析出量を整理できること見出し、
５％Ｓｉ＋３０％Ｍｎ＋１０％Ｎｉ＋７％Ｃｒ＋３０％Ｍｏ−５０％Ｎ−５０００％Ｂ＜３５５
とすればσ相析出量を１％未満に抑制でき、
さらに上式右辺を３４５未満にすることでσ相析出量を０．５％未満に抑制でき、耐孔食性の著しい劣化を防止できることを見出した。この関係を示すのが図４のグラフである。
【００３８】
従って、孔食電位の比が０．２５未満の鋼を耐孔食性×、０．２５〜０．３５の鋼を△、０．３５より大きい鋼を○としたことは、上式の右辺が３５５以上を×、３５５〜３４５を△、３４５未満を○とすることも対応する。
本発明は、上記知見に、さらに検討を加えて開発したものである。
【００３９】
次に、本発明の二相ステンレス鋼が有すべき成分組成について説明する。
Ｃ：０．０５％以下
Ｃは、オーステナイト安定化元素である。しかし、多量に添加すると、ＣｒおよびＭｏ等と結合して炭化物を形成し、母材中の固溶Ｃｒおよび固溶Ｍｏの量を低下し、耐食性を低下させる。そのため、Ｃは０．０５％以下に制限する。好ましくは０．０４％以下、より好ましくは０．０３％以下である。
【００４０】
Ｓｉ：０．１６〜１．０％
Ｓｉは、Ｐ化物の粒界への析出を促進し、粒界腐食感受性を増大させる元素であるので、上限を１．０％とする。しかし、Ｓｉは、脱酸元素でもあるため、０．１６％以上の添加が好ましい。好ましくは０．２０〜０．８０％の範囲、より好ましくは０．３０〜０．７０％の範囲である。
【００４１】
Ｍｎ：０．１〜１．３％
Ｍｎは、脱酸作用を有する元素である。また、オーステナイト形成元素でもあるので、オーステナイトとフェライトの相比を制御し、α／γ粒界長さを確保するためには、０．１％以上の添加が必要である。一方、１．３％を超える添加は、σ相やχ相を形成して脆化を促進する。さらにＭｎＳ介在物形成を促し、耐孔食性を低下させるとともにＭｎＳ介在物がσ相の析出サイトとなるため、σ相が析出した際の耐食性劣化が著しい。よって、Ｍｎは０．１〜１．３％の範囲とする。好ましくは０．３〜１．２％、より好ましくは０．６〜１．０％の範囲である。
【００４２】
Ｐ：０．００５〜０．０４０％以下
Ｐは耐粒界腐食性を劣化させる元素であるものの、Ｂと競合して粒界に偏析する。Ｂと比較して粒界腐食劣化特性は弱いため、Ｂの粒界への偏析低減のため一定量の添加が必要である。よって、本発明においては、Ｐは０．００５％以上含有させる。一方、多量の添加はＰ化物として粒界に析出し耐粒界腐食性や熱間加工性を劣化させる。従って上限を０．０４０％とする。好ましくは０．０１０〜０．０３５％、より好ましくは０．０１５〜０．０３３％である。
【００４３】
Ｎ：０．０５〜０．４０％
Ｎは、強力なオーステナイト生成元素であり、後述するＣｒやＭｏと同様、耐食性を向上させるとともに、金属間化合物の析出を抑制するのに有効な元素であるので、０．０５％以上含有させる。一方、０．４０％を超えて含有させると、熱間変形抵抗が上昇して熱間加工性を阻害するとともに、二相組織を維持することが困難となり耐粒界腐食性が劣化する。さらに窒化物の析出により耐孔食性も劣化する。よって、Ｎは０．０５〜０．４０％の範囲とする。好ましくは０．１〜０．３５％、より好ましくは０．１５〜０．３２％の範囲である。
【００４４】
Ｎｉ：５〜８％
Ｎｉは、オーステナイト生成元素であり、オーステナイトとフェライトとの二相組織を維持するためには必須の元素である。５％未満では二相組織を維持することが困難となり、一方、８％を超えると、オーステナイト組織が過剰になるとともに、過不動態腐食の加速因子となり、耐食性が低下するようになるので、Ｎｉは５〜８％の範囲とする。好ましくは５．５〜７．５％、より好ましくは６．０〜７．０％の範囲である。
【００４５】
Ｃｒ：２０〜２７％
Ｃｒは、耐食性を向上させる元素であり、その効果を得るためには２０％以上含有させる必要がある。しかし、２７％を超えて添加すると、σ相やχ相などの金属間化合物の形成を助長し、却って耐食性を低下させる。また、Ｃｒは、フェライト生成元素であり、過剰な添加は二相組織を維持することを困難とする。よって、Ｃｒは２０〜２７％の範囲とする。好ましくは２１〜２６．５％、より好ましくは２２〜２６．０％の範囲である。
【００４６】
Ｍｏ：２〜５％
Ｍｏは、全面腐食や孔食に対する耐食性を向上させるのに有効な元素であるので、２％以上の含有を必要とする。しかし、Ｍｏの過剰な添加は、σ相やχ相などの金属間化合物の形成を助長し、耐粒界腐食性を低下させる。よって、Ｍｏは２〜５％の範囲とする。好ましくは２．５〜４．５％、より好ましくは３．０〜４．０％の範囲である。
【００４７】
Ｂ：０．０００１〜０．００２０％
Ｂは耐粒界腐食性を極めて劣化させる。そのため添加量は上限を０．００２０％とする。一方で、Ｂは短時間の熱処理をした際のσ相の析出を抑制する効果がある。この効果を有効にするためには０．０００１％以上の添加が必要である。従って範囲は、０．０００１〜０．００２０％である。好ましくは０．０００１〜０．００１８％、より好ましくは０．０００１〜０．００１５％である。
【００４８】
Ｃａ：０．０００１〜０．００２０％
Ｃａは、熱間加工性に有害なＳと結合してＣａＳを形成することで、熱間加工性を改善するのに有効な元素であり、その効果を得るためには、０．０００１％以上含有させる必要がある。しかし、０．００２０％超の添加は、ＣａＯを含有する介在物を形成し孔食の起点となるとともに、σ相が析出する際のサイトとなるため、却って耐孔食性を低下させる。よって、Ｃａは０．０００１％〜０．００２０％の範囲で添加する。
【００４９】
Ｗ：０．０３〜０．２０％
Ｗは耐孔食性、耐粒界腐食性をともに向上させる元素である。その効果を有効に働かせるためには０．０３％以上の添加が必要である。一方でＷは高価であるため、必要以上の添加は好ましくない。そのため上限を０．２０％とする。好ましくは０．０４〜０．１９％、より好ましくは０．０５〜０．１８％の範囲である。さらに好ましくは０．１０〜０．１８％の範囲である。
【００５０】
Ｃｕ：０．０１〜０．３０％
Ｃｕの少量添加は耐孔食性向上に有効である一方で、特に高い電位域での粒界腐食環境においてはかえって腐食を進行させる元素である。さらに、Ｃｕはオーステナイト形成元素でもあるため、相比制御の観点と耐食性の観点から適切な範囲での添加を要する。耐孔食性向上および相比の観点から０．０１％以上の添加とし、耐粒界腐食性および相比の観点から０．３０％以下の添加とする。好ましくは０．０３〜０．２７％で、より好ましくは０．０５〜０．２５％である。さらに好ましくは０．１０〜０．２５％の範囲である。
【００５１】
Ａｌ：０．００２〜０．０５％
Ａｌは有効な脱酸元素であり、脱酸によって脱硫を促進してＳを低減し、熱間加工性や耐食性の向上に有効な元素である。その効果は０．００２％以上の添加により得られる。しかし、過剰な添加は過剰な脱酸、それに伴う脱硫を引き起こし、界面活性元素である硫黄の極端な低減を招き、窒素添加量の制御が困難となる。従ってその上限を０．０５％とする。好ましくは０．００３〜０．０４％、より好ましくは０．００４〜０．０３％の範囲である。
【００５２】
Ｓ：０．０００２〜０．００３％
Ｓは、熱間加工性、耐食性に有害な元素であり、０．００３％以下に低減する必要がある。一方、Ｓは界面活性元素であり、極端なＳ低減は、Ｎ添加の制御が困難になり過剰なＮの含有を招く。従って下限は０．０００２％とする。好ましくは０．０００３〜０．００２０％、より好ましくは０．０００４〜０．００１５％の範囲である。
【００５３】
Ｏ：０．０００２〜０．００８％
ＯはＡｌ，Ｍｎ，Ｃａ，Ｍｇなどと反応して酸化物系介在物を生成する。この介在物が増加すると熱間加工性が低下し、また孔食の起点となり耐孔食性も劣化させる。従って上限は０．００８％とした。一方、脱酸による極端なＯ濃度の低減は、Ｓの極端な低減を招き、Ｎ量の制御が困難となり、多量のＮ添加による窒化物生成などで耐粒界腐食性低下を招く。従って、下限は０．０００２％とする。好ましくは、０．０００３〜０．００６％である。
【００５４】
％Ｐ−１０％Ｂ＋０．００５≧０
前述したように、Ｐ、Ｂは粒界に偏析することで粒界腐食性を劣化させる元素である。ＰとＢは競合して偏析し、かつＰの粒界腐食劣化特性はＢと比較して弱いため、Ｂの含有量に対してＰがある割合で添加されることで、Ｂの粒界への偏析が低減され、結果として耐粒界腐食性は向上する。
【００５５】
５％Ｓｉ＋３０％Ｍｎ＋１０％Ｎｉ＋７％Ｃｒ＋３０％Ｍｏ−５０％Ｎ−５０００％Ｂ＜３５５
現地溶接等を考えた場合に曝される温度履歴を考慮してσ相析出感受性を調査すると、上記式の右辺が３５５未満となるような成分範囲で制御することで９００度３０秒の熱処理に供したときのσ相量を１％以下に抑制でき、耐孔食性の劣化を抑制できるため、上記式を定めた。好ましくは上式右辺が３４５未満である。
【００５６】
γ相量：４０〜６０％
相比が大きくくずれると各元素の分配が変動し、両相の耐食性に差異が生じる。かつ両相の界面であるα／γ粒界にＢが偏析するため、相比の大きな偏りはα／γ粒界長さを短くすることにつながり耐粒界腐食性劣化を招く。そのため、γ相量を４０〜６０％とした。好ましくは４５〜５５％である。
【００５７】
圧延方向垂直断面のミクロ組織に対し、板厚方向に１００μｍの直線を引いたときに、α相とγ相の界面を横切る回数が２５回以上
耐粒界腐食性を著しく劣化させるＢはα／γ粒界に特に強く偏析する。そのため、面積当たりのα／γ粒界長さを長くすることでのα／γ粒界へのＢの偏析量を相対的に緩和できるため、耐粒界腐食性が向上する。特に、上記の作業に供した際に横切った回数が２５回以上である場合に耐粒界腐食性に優れるため、上記回数を２５回以上とした。好ましくは３０回以上である。
【実施例】
【００５８】
鉄屑、フェロクロム、フェロニッケル、ステンレス屑などを所定の比率に調整した原料を、電気炉にて溶解し、ＡＯＤ（Ａｒｇｏｎ  Ｏｘｙｇｅｎ  Ｄｅｃａｒｂｕｒｉｚａｔｉｏｎ）炉、またはＶＯＤ（Ｖａｃｕｕｍ  Ｏｘｙｇｅｎ  Ｄｅｃａｒｂｕｒｉｚａｔｉｏｎ）炉で二次精錬して表３に示した主々の成分組成に調整した後、連続鋳造して鋼片（スラブ）とした。なお、表３中に示したＣ，Ｓの組成は、炭素・硫黄同時分析装置（酸素気流中燃焼−赤外線吸収法）を用いて、Ｎの組成は、酸素・窒素同時分析装置（不活性ガス−インパルス加熱溶融法）を用いて、また、上記以外の組成は蛍光Ｘ線分析を用いて、分析した値である。
【００５９】
次いで、上記スラブを熱間圧延、焼鈍、酸洗し、１０〜６ｍｍの熱延焼鈍板とし、その内の一部を冷間圧延と熱処理を繰り返して板厚６〜２ｍｍの冷延コイルとした。
次いで＜実験１＞と同様に、上記熱延焼鈍板および冷延コイルから、幅２０ｍｍ×長さ２５ｍｍ×板厚２〜１０ｍｍの腐食試験片を採取し、７０％沸騰硝酸溶液に４８時間浸漬して粒界の浸食深さを測定することで耐粒界腐食性を評価した。さらに上記熱延焼鈍板および冷延コイルから試験片を採取して、ＥＢＳＤにて相比を測定した。さらに上記熱延焼鈍板および冷延コイルの圧延方向垂直断面のミクロ組織をシュウ酸エッチング、その後ＫＯＨエッチングを施すことによりα／γ粒界を確認できるようにし、＜実験１＞と同様にα／γ切断数を数えた。
【００６０】
続いて、上記熱延焼鈍板および冷延コイルの一部を採取して、９００℃３０秒の熱処理に供した後に水冷した。本材料をσ相析出処理材と名づけ、該σ相析出処理板と上記熱延焼鈍板および冷延コイルをＪＩＳＧ０５７７に準拠した孔食電位測定に供し、その孔食電位（Ｖｃ’１００）の値の比をとることで耐孔食性を比較した。さらにσ相析出処理材のσ相量をＥＢＳＤにて測定した。
【００６１】
表３に化学成分を記し、ＰとＢに関する関係式の右辺の結果、σ相析出に関する関係式の右辺の結果を併記した。
【００６２】
表４にγ相量およびα／γ切断数を記し、耐粒界腐食性の判定結果を記した。さらに、σ相量および孔食電位の比を記し、耐孔食性の判定結果を記し、最後に総合的な耐食性の判定結果を記した。
【００６３】
耐粒界腐食性に関しては、７０％沸騰硝酸に４８時間浸漬した後の粒界侵食深さが１．２μｍ未満であるものを○、１．２〜１．４μｍであるものを△、１．４μｍより深いものを×とした。
【００６４】
耐孔食性に関しては、上記の孔食電位の比が０．２５未満の鋼を耐孔食性×、０．２５〜０．３５の鋼を△、０．３５より大きい鋼を○とした。
【００６５】
さらに、総合的な耐食性として、耐粒界腐食性が○かつ耐孔食性が○のものを「◎」、耐粒界腐食性または耐孔食性のどちらか、または両方が△のものを「○」、耐粒界腐食性か耐孔食性のどちらかが、または両方が×のものを「×」とした。
以上の結果を、＜実験１＞と＜実験２＞と同様にして、図５〜７のグラフにまとめた。
【００６６】
【表３】
2018003054.tif 000005
【００６７】
【表４】
2018003054.tif 000006
【００６８】
鋼１５−２７は本発明鋼であり、耐粒界腐食性と耐孔食性ともに優れる。
鋼２８−３２は耐粒界腐食性にやや劣るも、耐孔食性に優れるため、本発明鋼である。
鋼３３−３６は耐孔食性にやや劣るも、耐粒界腐食性に優れるため、本発明鋼である。
鋼３７−３９は耐粒界腐食性・耐孔食性にやや劣るも、両耐食性ともに著しい劣化が認められないため、本発明鋼である。
鋼４０−４３はＰとＢに関する式（％Ｐ−１０％Ｂ+０．００５≧０）か、Ｐ量か、Ｂ量かが外れるため耐粒界腐食性に劣る。
鋼４４はσ相析出に関する式（５％Ｓｉ＋３０％Ｍｎ＋１０％Ｎｉ＋７％Ｃｒ＋３０％Ｍｏ−５０％Ｎ−５０００％Ｂ＜３５５）を満足せず、耐孔食性に劣る。
鋼４５はＭｎが高く、ＭｎＳ介在物が多量に生成し、かつ該介在物がσ析出のサイトとなり耐孔食性に劣る。そのため、図７にて、式は満たすにもかかわらず×となっている。
鋼４６はＢが少なく、σ相が多量に析出するため耐孔食性に劣る。Ｂが少ないため耐粒界腐食性が高く、図５にて、範囲外にもかかわらず○になっている。
鋼４７はＰとＢに関する式を満足せず、かつσ相析出に関する式も満足しないため、耐粒界腐食性・耐孔食性ともに劣る。
鋼４８はＷ量が少なく、耐粒界腐食性に劣る。そのため、図５にて、ＰとＢに関する式は満たすにもかかわらず×となっている。
鋼４９はＣａ量が多く、介在物が多いため、もともとの耐孔食性に劣る。介在物がσ相析出サイトとなり、熱処理後の耐孔食性劣化にも劣る。
鋼５０はＣｕ量が多く、耐粒界腐食性に劣る。そのため、図５にて、ＰとＢに関する式は満たすにもかかわらず×となっている。
鋼５１はＡｌ添加量が多く、脱酸および脱硫が強力であり、界面活性効果を有するＳ量が少ない。その結果、Ｎ制御が困難となり、多量のＮが添加されてしまっている。そのため窒化物が析出し耐粒界腐食性に劣る。そのため、図５にて、ＰとＢに関する式は満たすにもかかわらず×となっている。
鋼５２は粒界偏析成分であるＰ量Ｂ量ともに少ないため、粒界にＳが著しく偏析し、熱間加工性に著しく劣り、製造できなかった。
【産業上の利用可能性】
【００６９】
本発明の二相ステンレス鋼は、優れた耐孔食性と優れた耐粒界腐食性を兼備しているため、孔食が腐食原因となる海水環境や、粒界腐食が腐食原因となる化学プラントなどに適用できるだけでなく、両耐食性がともに要求されるような環境にも好適に利用できる。
【図１】
2018003054.tif 000007
【図２】
2018003054.tif 000008
【図３】
2018003054.tif 000009
【図４】
2018003054.tif 000010
【図５】
2018003054.tif 000011
【図６】
2018003054.tif 000012
【図７】
2018003054.tif 000013